(57)【要約】【課題】  デザイン性の優れた印刷が可能で、簡便かつ大量に歩留まりよく生産することができる銘板形成用板体を提供する。【解決手段】  透明基板１の一面側に、接着層２を介して、金属光沢を備え、かつ印刷を施してある印刷付金属光沢フィルム３を積層して銘板形成用板体を構成した。かかる構成の銘板形成用板体は、押出し法若しくは連続キャスト法で透明基板１を形成する生産ラインにて、透明基板１の一面に印刷付金属光沢フィルム３を圧着ローラーにて貼り合わせて連続的に製造することができる。【選択図】  図１
2006243421.tif 000002
【特許請求の範囲】
【請求項１】
透明基板の一面側に、接着層を介して、金属光沢を備え、かつ印刷を施してある印刷付金属光沢フィルムを貼着してなる構成を備えた銘板形成用板体。
【請求項２】
透明基板の他面側に、接着層を介して、ハードコート処理されたフィルムを貼着してなる構成を備えた請求項１に記載の銘板形成用板体。
【請求項３】
印刷付金属光沢フィルムの基材は、ポリエチレンテレフタレート（ＰＥＴ）又はトリアセチルセルロース（ＴＡＣ）を主成分としてなる請求項１又は２に記載の銘板形成用板体。
【請求項４】
透明基板は、ポリメチルメタ（ア）クリレート（ＰＭＭＡ）樹脂、ポリカーボネート（ＰＣ）樹脂、メタクリル酸メチル−スチレン共重合樹脂（ＭＳ樹脂）、ポリアリレート樹脂、ポリスルホン樹脂、ポリエーテルスルホン樹脂、ノルボルネン系樹脂及びシクロオレフィン（脂環）樹脂からなる群のうちの少なくとも一種を主成分としてなるものである請求項１〜３のいずれかに記載の銘板形成用板体。
【請求項５】
押出し法若しくは連続キャスト法で連続的に透明基板を形成する生産ラインの延長ラインにて、透明基板の一面側に金属光沢を備え、かつ印刷を施してある印刷付金属光沢フィルムを圧着ローラーにて貼り合わせて連続的に銘板形成用板体を製造することを特徴とする銘板形成用板体の製造方法。
【発明の詳細な説明】
【技術分野】
【０００１】
本発明は、テレビ、ビデオ、冷蔵庫、洗濯機、ステレオなどの家電製品、化粧用コンパクト鏡などの鏡製品、自動車等の車両、船舶、航空機、建造物、遊具（スキー用ゴーグル等）、その他各種機械装置類などに使用される金属光沢を備えた銘板（表示板及びパネルを含む）を形成するための銘板形成用板体に関する。
【背景技術】
【０００２】
この種の金属光沢を備えた銘板形成用板体としては、従来、透明基板にハードコート処理を施し、このハードコート層上にマスキング膜を形成し、このマスキング膜上に金属蒸着して金属蒸着膜を形成し、さらにその上にトップコート層を形成してなる構成のものが開示されている（特許文献１の段落［００２８］−［００３４］及び図４）。
このような構成の銘板形成用板体は、一般に全光線透過率を１５％〜３０％とし、銘板形成用板体の裏面に一部黒色印刷を施し、反射割合を変化させて意匠性を持たせている。
【０００３】
【特許文献１】特開２００１−２６６６８７号公報
【発明の開示】
【発明が解決しようとする課題】
【０００４】
社名や機能表示ラベル等を銘板形成用板体に印刷する場合、金属蒸着膜の裏面側には金属の反射により視認性の優れたラベルとすることができないので、ハードコート面の表面に社名や機能表示ラベル等を印刷しなければならなかった。そのため、印刷の影が金属蒸着膜に映ることや摩擦などで印刷が剥離することなどの問題が生じていた。
また、多色印刷などデザイン性の優れた印刷を行うには、エッチング処理を行ない、金属蒸着膜の一部を削除した上で印刷を行なわなければならず、複雑で工程数のかかる作業を行わなければならなかった。
【０００５】
そこで本発明は、金属光沢を備えた銘板形成用板体に関し、デザイン性の優れた印刷が可能で、簡便かつ大量に歩留まりよく生産することができる銘板形成用板体及びその製造方法を提供せんとするものである。
【課題を解決するための手段】
【０００６】
本発明の銘板形成用板体は、透明基板の一面側に、接着層を介して、金属光沢を備え、かつ印刷を施してある印刷付金属光沢フィルムを貼着してなる構成を備えたことを特徴とする。
透明基板の他面側には、接着層を介して、ハードコート処理されたフィルムを貼着するのが好ましい。
【０００７】
印刷付金属光沢フィルムの基材は、ポリエチレンテレフタレート（ＰＥＴ）又はトリアセチルセルロース（ＴＡＣ）を主成分としてなり、透明基板は、ポリメチルメタ（ア）クリレート（ＰＭＭＡ）樹脂、ポリカーボネート（ＰＣ）樹脂、メタクリル酸メチル−スチレン共重合樹脂（ＭＳ樹脂）、ポリアリレート樹脂、ポリスルホン樹脂、ポリエーテルスルホン樹脂、ノルボルネン系樹脂及びシクロオレフィン（脂環）樹脂からなる群のうちの少なくとも一種を主成分としてなるものが好適である。
【０００８】
上記銘板形成用板体は、押出し法若しくは連続キャスト法で連続的に透明基板を形成する生産ラインの延長ラインにて、透明基板の一面側に印刷付金属光沢フィルムを圧着ローラーにて貼り合わせて連続的に製造することができる。
【発明の効果】
【０００９】
本発明の銘板形成用板体は、複雑で多色のデザインも印刷することができ、銘板形成用板体の意匠性を飛躍的に向上させることができる。また、工程数も減らすことができ、簡便かつ大量に銘板形成用板体を製造することができる。
【発明を実施するための最良の形態】
【００１０】
次に、実施形態に基づいて本発明を説明する。
但し、以下に説明する実施形態は本発明の実施形態の一例であって、本発明の範囲が以下の実施形態に制限されるものではない。
【００１１】
本実施形態に係る銘板形成用板体として、図１に示すように、透明基板１の一面側に、接着層２を介して、印刷付金属光沢フィルム３を積層してなる構成を備えた銘板形成用板体について説明する。
【００１２】
（透明基板１）
透明基板１は、透明かつ平板であればその形状や材質は特に限定されないが、軽量・薄型という点で透明樹脂からなるものが好ましい。
【００１３】
具体的には、ポリメチルメタ（ア）クリレート（ＰＭＭＡ）樹脂、ポリカーボネート（ＰＣ）樹脂、メタクリル酸メチル−スチレン共重合樹脂（ＭＳ樹脂）、ポリアリレート樹脂、ポリスルホン樹脂、ポリエーテルスルホン樹脂、ノルボルネン系樹脂及びシクロオレフィン（脂環）樹脂からなる群のうちの少なくとも一種を主成分としてなる透明基板が好ましい。
本発明で、「主成分」と言うのは、主成分の特性を妨げない範囲で他の成分が含有されるのを許容する趣旨であり、主成分の必要具体的な含有量は特に限定するものではないが、通常は透明基板を構成する樹脂のうち５０質量％以上、特に７０質量％以上、中でも特に９０質量％以上を占めるものである。
【００１４】
透明基板１の構成成分として、従来公知である添加剤、例えばフェノール系、リン系などの酸化防止剤、ハロゲン系、リン系の難燃剤、耐熱老化防止剤、紫外線吸収剤、滑剤、帯電防止剤等を配合してもよい。
【００１５】
透明基板１の厚みは、加工目的に応じて０．５ｍｍ以上５ｍｍ以下の範囲で適宜設定するのが好ましい。例えば、打ち抜き加工を行う場合は０．５ｍｍ以上２ｍｍ以下の範囲に設定するのが好ましい。
【００１６】
透明基板１の透明性は、ＪＩＳ  Ｋ−７１０５による全光線透過率が８５％以上で、かつヘーズ１％未満であるのが好ましい。
但し、例えば意匠性の問題で透過率を全体的に１０％程度落としたグレードの透明基板や、アンチグレア加工などの特殊加工を施してなるものも使用可能であり、それらの目的に応じて全光線透過率およびヘーズを調整すればよい。
【００１７】
（印刷付金属光沢フィルム３）
印刷付金属光沢フィルム３は、金属光沢を備えたフィルムの一面又は両面に印刷を施したものであり、ＪＩＳ  Ｋ−７１０５による全光線透過率が５０％以下となる金属光沢を備えたフィルムであるのが好ましい。
【００１８】
印刷付金属光沢フィルム３の基材としては、光学特性に優れた二軸延伸フィルムを用いるのが好ましい。例えば、ポリエチレンテレフタレート（「ＰＥＴ」とも言う。）フィルム、トリアセチルセルロース（「ＴＡＣ」とも言う。）フィルムなどを主成分とし、二軸延伸したものを挙げることができる。
フィルム基材に顔料・染料を配合して着色の光沢感を出すようにしても構わない。
【００１９】
金属光沢を付与する手段としては、上記基材に、アルミニウムやクロム、ニッケルなどの金属を真空蒸着する方法、前記金属をスパッタリングする方法、金属光沢を有する塗料を塗工する方法、フィルム製造時に金属粒子を分散させて金属光沢を持たせる方法、その他の金属薄膜形成手段により形成することができる。
この際、フィルムとの密着力を上げるために、基材の表面に予めコロナ処理やアンカー処理を施すことが効果的である。
【００２０】
上記フィルムに印刷する方法としては、従来からある印刷方法を用いることができ、例えば、フィルム連続方式（roll to roll）のスクリーン印刷方式、凸版印刷方式やグラビア印刷方式などにより、金属光沢を備えたフィルムの一面又は両面に絵柄等のデザインを印刷することができる。
【００２１】
好ましい印刷の一例としては、金属薄膜を形成してある金属光沢処理面側にロゴ、社名、機能表示ラベルなどを印刷し、その反対面側に黒色印刷したものを挙げることができる。
【００２２】
印刷付金属光沢フィルム３を透明基板１に接着する面は、金属光沢処理面又は未処理面のどちらでも構わないが、金属の腐食防止の観点から金属光沢処理面とするのが好ましい。
【００２３】
印刷付金属光沢フィルム３の厚みは、２５μｍ以上、５０μｍ以上が好ましく、特に１５０μｍ〜２００μｍの範囲が好ましい。１５０μｍ〜２００μｍの範囲の厚さは、粘着層に生ずる微小な凹凸を押さえ込み、平滑感を実現する剛性を具備するのに十分な厚さである。
【００２４】
（接着層２）
透明基板１と印刷付金属光沢フィルム３との間に介在する接着層２には、一般に使用されている感熱接着剤や感圧接着剤、その他の接着剤を使用することができ、中でも透明性に優れた接着剤を好ましく用いることができる。
【００２５】
透明性に優れた接着剤としては、例えばアルキル（メタ）アクリレートと官能基含有モノマーと（メタ）アクリロイル基を有するものとを主成分とする（メタ）アクリル酸エステル系共重合体であって、共重合体の分子量が５０万〜２００万程度のものが好ましい。このような（メタ）アクリル酸エステル系共重合体としては、例えば２−エチルヘキシルアクリレート、ｎ−ブチルアクリレート、アクリル酸、及びその他モノマー（マクロモノマーやビニル系モノマー）を共重合したものを挙げることができ、中でも、アクリル系の接着剤は耐候性、透明性の点で好ましい。
【００２６】
また、凝集力向上のために上述のアクリル系共重合体間に架橋構造を形成することができる多官能化合物を架橋剤として含有してなる感圧系接着剤も使用することができる。
この際、架橋剤としては、イソシアネート系化合物、エポキシ系化合物、アミン系化合物、金属キレート系化合物およびアジリジン系化合物を挙げることができ、当該エポキシ系化合物としては、ビスフェノールＡ、エピクロルヒドリン型のエポキシ系樹脂、エチレングリコールグリシジルエーテル、グリセリンジグリシジルエ−テルなどを挙げることができ、アミン系化合物としては、ヘキサメチレンジアミン、トリエチルジアミン、ポリエチレンイミンなどを挙げることができ、金属キレート化合物としては、アルミニウム、鉄、銅、亜鉛、スズ、チタン、ニッケル、アンチモン、マグネシウム、バナジウム、クロムなどの多価金属がアセチルアセトンとアセト酢酸エチルに配位した化合物が挙げられ、アジリジン系化合物としては、Ｎ，Ｎ´−ジフェニルメタン−４，４´−ビス（１−アジリジンカルボキサイト）、Ｎ，Ｎ´−トルエン−２，４−ビス（１−アジリジンカルボキサイト）、トリエチレンメラミンを挙げることができる。このような架橋剤は、主材成分（例えばアクリル樹脂成分）１００質量部に対して、通常は０．００１〜０．１質量部配合すればよい。
その他、公知の添加剤、例えばタッキファイアー、可塑剤、軟化剤、染料、シランカップリング剤などの成分を配合してもよい。
【００２７】
また、感熱接着剤として、例えばエチレン−アクリル系樹脂、エチレン−酢酸ビニル共重合体、ポリエステル系樹脂、ポリウレタン系樹脂などを主成分とし、加熱後冷却固化型のものや、エポキシ系樹脂、フェノール系樹脂、ポリウレタン系樹脂、ポリアミド系樹脂等を加えて反応硬化させる反応硬化型のものを挙げることができる。但し、これらに限定するものではない。
【００２８】
接着層２に用いる接着剤は、緩衝性付与の観点から、２５℃における粘弾性が５×１０4以上１×１０6以下であるのが好ましい。
【００２９】
接着層２の厚さは、１μｍ以上１００μｍ以下とするのが好ましい。接着性を得るためには１μｍ以上であるのが好ましい一方、１００μｍを超えると凹凸、波うちなどが生じて表面外観が悪化する可能性がある。このような観点から１μｍ以上５０μｍ以下の厚さとするのが特に好ましい。
【００３０】
好ましい接着剤として、例えば製品名：ＳＫダイン１８８２、ＳＫダイン１８８８（ともに綜研化学（株）製）を挙げることができる。
なお、着色した金属光沢を得るために接着層２に顔料・染料を添加することも可能である。
【００３１】
上記実施形態の変形例として、図２に示すように、上記構成に加えて透明基板１の他面側に、接着層４を介して、ハードコートフィルム５を積層してなる構成とすることもできる。
【００３２】
（ハードコートフィルム５）
ハードコートフィルム５は、銘板形成用板体の表面を擦傷等から保護する機能を果たす。その意味で耐擦傷性を備えている必要があり、耐擦傷性の基準としては、対象面上で、スチールウール＃００００を１ｋｇ／ｃｍ2の荷重の下、ストローク１０ｃｍ×１０往復させた時に、目視にて傷が確認されない程度の耐擦傷性を備えているのが好ましい。
【００３３】
ハードコートフィルム５は、さらに高硬度（例えばＪＩＳ  Ｋ−５４００で規定される鉛筆強度で２Ｈ以上であるのが好ましい。）、帯電防止機能（例えば表面抵抗値１０12Ω／□以下であるのが好ましい。）及び印刷適性（例えば水との接触角１００度以下であるのが好ましい。）のいずれかを備えているのが好ましく、これら二種類以上の特性を備えていればより一層好ましい。
【００３４】
ハードコートフィルム５は、フィルム基材をハードコート処理してなるフィルムであり、例えばフィルム基材上にハードコート層を備えたものを挙げることができる。
【００３５】
ハードコートフィルム５のフィルム基材としては、光学特性に優れた二軸延伸フィルムが好ましい。例えば、ポリエチレンテレフタレート（「ＰＥＴ」とも言う。）フィルム、トリアセチルセルロース（「ＴＡＣ」とも言う。）フィルムなどを挙げることができる。
【００３６】
ハードコート処理の具体的方法は特に限定するものではないが、ハードコート層を形成する場合であれば、例えば紫外線硬化型の多官能（メタ）アクリレート、紫外線吸収剤及び光硬化開始剤を含み、必要に応じてコロイダルシリカ、光安定剤、無機もしくは有機のフィラー等の添加剤のいずれか一種或いは二種以上を含有する組成物からハードコート層を形成する方法を挙げることができる。
なお、ハードコート層が防眩機能や反射防止機能を兼ね備えていてもよい。また、ハードコート層の前面又は裏面側に、防眩層や反射防止層を設けてもよい。
【００３７】
ハードコートフィルム５の透明性は、ＪＩＳ  Ｋ−７１０５による全光線透過率が８５％以上で、かつヘーズ１％未満であるのが好ましい。外観をよりすっきりしたものにするためヘーズは０．５％以下であるとさらに好ましい。
【００３８】
ハードコートフィルム５の厚みは、２５μｍ以上２００μｍ以下、好ましくは５０μｍ以上１００μｍ以下であるのが好ましい。
【００３９】
ハードコートフィルム５として、市販品を用いることも可能である。例えば製品名：ＣＨＣ−ＰＥＴ Ｌ３（リンテック（株）製）、製品名：タフトップＣＯＴＯ（東洋メタライジング（株）製）等が挙げられる。また、ハードコート層上に反射防止層を備えた反射防止フィルムとして、製品名：クリアラスＡＲ−Ｆ３１０（住友大阪セメント（株）製）等が挙げられる。
【００４０】
（接着層４）
接着層４は、上記接着層２で説明した接着剤を好ましく用いることができ、接着層４の厚さに関しても接着層２と同様である。
【００４１】
（製造方法）
以下、本実施形態に係る銘板形成用板体の製造方法について説明する。
【００４２】
本実施形態に係る銘板形成用板体は、透明基板１を製造する生産ラインと同一ラインにて、すなわち透明基板１を製造する製造設備の延長ラインにて製造することができる。具体的には、例えば透明基板１を製造する押出機及び圧延ローラーなどの製造設備の延長ラインに、印刷付金属光沢フィルム３或いはハードコートフィルム５を貼り合わせる設備を付設することにより、透明基板１の生産ラインと同一ラインにて連続的に銘板形成用板体を製造することができる（図３参照）。
【００４３】
透明基板１は、押出し法又は連続キャスト法によって連続形成するのが好ましい。ここで、押出法とは、一般的にペレット状のプラスチック原料ポリマーを溶融させ押出した後、ローラーで冷却、固化させて樹脂板を得る方法を基本とする製造方法のことであり、連続キャスト法とは、一般的に上下一対になって連続的に稼動しているステンレスベルトの間に予備重合済みのシラップを供給し、ベルトの稼動に伴い加熱重合、熱処理、冷却及び剥離等の工程を経て、末端から樹脂板を連続的に取り出す方法を基本とする製造方法のことである。中でも押出法は、透明プラスチック基板の製造方法において生産性に優れた特徴を持つので好ましい。
なお、押出し法又は連続キャスト法の仕上げ工程の一部として透明基板を一定の厚さに成形するために圧延ローラーを用いて延伸する操作や、透明基板を引取るための引取りローラーの仕組みなどは、必要に応じて適宜組み入れることができる。
また、上記の「押出し法」「連続キャスト法」は、一般に押出法または連続キャスト法とみなすことのできる方法を広く含有するものであり、これらは本実施形態の製造に採用可能である。
【００４４】
印刷付金属光沢フィルム３の貼り合わせに関しては、透明基板１の片面に接着層２を形成してもよいし、また、金属光沢フィルム３の片面に接着層２を形成してもよい。
また、ハードコートフィルム５の貼り合わせる場合は、透明基板１の片面に接着層４を形成してもよいし、また、ハードコートフィルム５の片面に接着層４を形成してもよい。
【００４５】
具体的には、次の（i）〜(iv)などの方法を採用することができる。但し、これらの方法に限定するものではない。
(i)  透明基板１の一面或いは両面に、スプレーやロールコートなどで接着剤を塗布しておき、印刷付金属光沢フィルム３或いはハードコートフィルム５を当該透明基板１の片側又は両側に送り込んで透明基板１に積層させ、圧着ローラーに通して貼り合わせる。
(ii)  ロール束状に巻かれた巻取ロールから繰り出された印刷付金属光沢フィルム３の片面に接着剤を塗布した後、当該接着剤を介して透明基板１に積層し、圧着ローラーに通して貼り合わせる。
ハードコートフィルム５を貼り合わせる場合は、ロール束状に巻かれた巻取ロールから繰り出されたハードコートフィルム５の片面に接着剤を塗布した後、当該接着剤を介して透明基板１に積層し、印刷付金属光沢フィルム３及びハードコートフィルム５で透明基板１を挟んでなる積層シートを圧着ローラーに通して貼り合わせる。
(iii)予め印刷付金属光沢フィルム３の片面に感圧接着剤を塗布し、さらに離型フィルムを貼合わせ、これをロール束状に巻いて巻取ロールとしておく。そして、巻取ロールから繰り出された印刷付金属光沢フィルム３から離型フィルムを剥して接着剤を露出させ、当該接着剤を介して透明基板１に積層し、圧着ローラーに通して貼り合わせる。
ハードコートフィルム５を貼り合わせる場合は、同じく巻取ロールから繰り出されたハードコートフィルム５から離型フィルムを剥して接着剤を露出させ、当該接着剤を介して透明基板１に積層し、透明基板１を印刷付金属光沢フィルム３及びハードコートフィルム５で挟んだ状態で圧着ローラーに通して貼り合わせる。
(iv)予め印刷付金属光沢フィルム３の片面に感熱接着剤を塗布し、これをロール束状に巻いて巻取ロールとしておく。そして、巻取ロールから繰り出された印刷付金属光沢フィルム３を透明基板１に積層し、加熱圧着ローラーに通して貼り合わせる。
ハードコートフィルム５を貼り合わせる場合は、同じく巻取ロールから繰り出されたハードコートフィルム５を透明基板１に積層し、透明基板１を印刷付金属光沢フィルム３及びハードコートフィルム５で挟んだ状態で加熱圧着ローラーに通して貼り合わせる。この際、加熱圧着ローラーの温度は感熱接着剤の融点以上としておく。
【００４６】
上記の方法において、圧着ローラーの圧力は、用いるフィルム３，５、基板１の材料に応じて実用上障害が出ない範囲で適宜選択するのが好ましい。
さらにまた、透明基板１の形成から印刷付金属光沢フィルム３及びハードコートフィルム５を貼り合わせる一連の工程は防塵室内にて行うのが好ましく、基板１、フィルム３，５を搬送する際に発生する静電気は除電するのが好ましい。さらに、印刷付金属光沢フィルム３及びハードコートフィルム５を搬送する際、これら２つのフィルムのテンションバランスを調整して基板１に貼り合わせた後にシート体が反らないように調整するのが好ましい。
【００４７】
本発明の銘板形成用板体は、テレビ、ビデオ、冷蔵庫、洗濯機、ステレオなどの家電製品、化粧用コンパクト鏡や図柄付き鏡などの各種鏡製品、自動車等の車両、船舶、航空機、建造物、遊具（スキー用ゴーグル等）、その他各種機械装置類などに使用される金属光沢を備えた銘板（表示板及びパネルを含む）を形成することができる。
【実施例】
【００４８】
以下、本発明の実施例について説明するが、本発明は下記実施例に限定されるものではない。
【００４９】
［実施例１］
社名（三菱樹脂（株））及び赤青黄の各色を用いた絵柄の版を作製し、アルミ金属蒸着フィルム［ダイアラスターＡＰ（株）麗光製：全光線透過率３０％、ＰＥＴ基材１００μｍ］の金属蒸着面に社名、赤青黄の各色を用いた絵柄をグラビア印刷した。
次に、コンマコータを用いて粘着剤［ＳＫダイン１８８２総研化学（株）製：硬化剤の添加割合は奨励配合］を離型フィルム［ＭＲＦ三菱化学ポリエステル（株）製］のシリコン処理面へ塗工し（ドライ厚み２５μｍ）、予め準備しておいたハードコートフィルム［ＣＨＣ−ＰＥＴＬ３リンテック（株）製：ＰＥＴ基材１００μｍ］の未処理面及び上記アルミ金属蒸着フィルムの印刷付アルミ蒸着面に圧着ローラーを用いて貼り合わせた。その後、マスキング［６２４Ａ積水化学（株）製］を圧着ローラーで貼り合わせた。
次に前記作製した接着付ハードコートフィルム、接着付印刷アルミ蒸着フィルムを０．８ｍｍのアクリル板［オプトクリアＳＩ三菱樹脂（株）製］の押出ライン上で圧着ローラーを用いて貼り合わせ（線圧２０ｋｇ／ｃｍ2）、銘板形成用板体（全光線透過率：３０％）を作製した。
【００５０】
［比較例１］
押出し法により製造された０．８ｍｍのアクリル板［オプトクリアＳＩ三菱樹脂（株）製］にハードコート塗料（デソライトＪＳＲ（株）製）を両面に塗工し、さらに真空蒸着機により片面にアルミ蒸着層を形成させた。その後、アルミ蒸着面に実施例１と同じ社名及び絵柄のエッチング処理を施し、その後、実施例１と同じインクにて印刷を施した。
【００５１】
（結果）
実施例と比較例とを比較した結果、外観に関して両者に大きな違いが見られなかった。また、実施例の方が容易に生産できるものである。
【図面の簡単な説明】
【００５２】
【図１】本発明の銘板形成用板体の実施形態の一例を示した断面図である。
【図２】本発明の銘板形成用板体の実施形態の他例を示した断面図である。
【図３】銘板形成用板体の製造ラインの一例を示す模式図である。
【符号の説明】
【００５３】
１  透明基板
２  接着層
３  印刷付金属光沢フィルム
４  接着層
５  ハードコートフィルム
【図１】
2006243421.tif 000003
【図２】
2006243421.tif 000004
【図３】
2006243421.tif 000005